(57)【特許請求の範囲】
【請求項１】
｛１００｝面及び｛１０４｝面を含む樽型形状のコバルト酸リチウム単結晶粒子であって、
（ｉ）０．５〜３．０μｍのメジアン径Ｄ５０を有し、粒径の標準偏差が０．１０〜０．２０であり、
（ｉｉ）〜（ｉｉｉ）のうち少なくとも１つを備える正極活物質：
（ｉｉ）１．５〜５．０ｍ2／ｇの比表面積を有する；及び
（ｉｉｉ）粉末Ｘ線回折で測定される１０４回折線の強度に対する００３回折線の強度の比率が１．５〜２．２である。
【請求項２】
｛１００｝面及び｛１０４｝面を含む樽型形状のコバルト酸リチウム単結晶粒子であって、大気中光電子分光装置で測定されるイオン化ポテンシャルが５．５０〜５．８０ｅＶであり、（ｉ）〜（ｉｉｉ）のうち少なくとも２つを備える正極活物質：
（ｉ）０．５〜３．０μｍのメジアン径Ｄ５０を有し、粒径の標準偏差が０．１０〜０．２０である；
（ｉｉ）１．５〜５．０ｍ2／ｇの比表面積を有する；及び
（ｉｉｉ）粉末Ｘ線回折で測定される１０４回折線の強度に対する００３回折線の強度の比率が１．５〜２．２である。
【請求項３】
請求項１又は２に記載の正極活物質を含む二次電池用の正極。
【請求項４】
請求項３に記載の正極を含む二次電池。
【請求項５】
原料として、Ｄ５０が０．３〜１．０μｍの酸化コバルト粉末と、リチウム源の粉末とを準備すること、
フラックスとして塩化ナトリウム粉末を準備すること、
前記酸化コバルト粉末、前記リチウム源の粉末、及び前記塩化ナトリウム粉末を混合して、混合物を得ること、
前記混合物を、８００〜１０００℃で熱処理し、１００〜３００℃／ｈの降温速度で５００℃以下まで冷却して、コバルト酸リチウム単結晶を含む反応物を得ること、並びに
前記反応物から前記塩化ナトリウムを溶解除去して、正極活物質であるコバルト酸リチウム単結晶を単離すること、
を含む、正極活物質の製造方法。
【請求項６】
前記リチウム源が、水酸化リチウム、炭酸リチウム、及び塩化リチウムのうちの少なくとも１種である、請求項５に記載の正極活物質の製造方法。
【請求項７】
前記単離したコバルト酸リチウム単結晶を、６００〜８００℃で熱処理することを含む、請求項５または６に記載の正極活物質の製造方法。
【発明の詳細な説明】
【技術分野】
【０００１】
本発明は、二次電池に用いられる正極活物質、それを用いた正極及び二次電池、並びに正極活物質の製造方法に関する。
【背景技術】
【０００２】
近年、二次電池は、パソコン、ビデオカメラ、及び携帯電話等の電源として、あるいは自動車や電力貯蔵用の電源として、なくてはならない重要な構成要素となってきている。【０００３】
二次電池の中でも特にリチウムイオン二次電池は、他の二次電池よりもエネルギー密度が高く、高電圧での動作が可能という特徴を有している。そのため、小型軽量化を図りやすい二次電池として情報関連機器や通信機器に使用されており、近年、低公害車としての電気自動車やハイブリッド自動車用、電動工具用、ドローン用等の高出力且つ高容量のリチウムイオン二次電池の開発が進められている。【０００４】
リチウムイオン二次電池において、サイクル特性は電池の寿命に関する重要な特性であり、サイクル特性を向上するためのリチウムイオン二次電池が検討されている。リチウムイオン二次電池においては、通常、充放電時に正極活物質にリチウムイオンが出入りするため、正極活物質の劣化が原因でサイクル特性が低下する。そのため、良好な充放電容量を得るための正極活物質が検討されている。【０００５】
従来、一般的に用いられているコバルト酸リチウムは、固相反応で得られたものであり、図１に示すような板状粒子形状、または不定形粒子や板状粒子が積み重なった造粒形状を有する。【０００６】
また、非特許文献１では、発達した｛００１｝面、｛１０４｝面、｛１０１｝面、及び｛１０２｝面を有する六角形の樽形形状を有するＬｉＣｏＯ2の正極活物質が提案されており、それまでのリチウムイオン二次電池と比べて良好な充放電容量を得ることができている。
【先行技術文献】
【非特許文献】
【０００７】
【非特許文献１】Katsuya Teshima, et.al, Environmentally Friendly Growth of Well-Developed LiCoO2 Crystals for Lithium-Ion Rechargeable Batteries Using a NaCl Flux, Crystal Growth & Design, 2010, 10 (10), pp 4471-4475
【発明の概要】
【発明が解決しようとする課題】
【０００８】
固相反応で得られたコバルト酸リチウム粒子は多結晶であるため、粒子内部に粒界があり、粒界ではリチウムイオンの拡散が阻害され、高速で移動しにくい。板状粒子形状、または不定形粒子や板状粒子が積み重なった造粒形状を有するコバルト酸リチウム粒子からリチウムイオンを高速で出入りさせると、コバルト酸リチウム粒子はへき開または岩塩およびスピネル相に相転移して、可逆的な充放電容量は急激に低下する。【０００９】
図２に、非特許文献１に記載される樽形形状を有するコバルト酸リチウム単結晶粒子の走査型電子顕微鏡写真を示す。このような樽形形状を有するコバルト酸リチウム粒子は単結晶であるため、粒子内には粒界が存在しない。そのため、一つの粒子内ではリチウムイオンがスムーズに拡散できる。つまり、リチウムイオンの固体内拡散抵抗が小さく、リチウムイオンが速く移動することができる。そのため、高い電流密度でリチウムイオンを脱挿入しても、粒子内のリチウム組成の不均化は起こりにくくなることから、高電流密度条件下で繰り返して、リチウムイオンを脱挿入しても、結晶のへき開や相転移による不可逆容量の発生をある程度に抑制することができると考えられる。【００１０】
しかしながら、非特許文献１に記載される樽形形状を有するコバルト酸リチウム単結晶粒子を正極活物質として用いても、電池のサイクル特性は未だ十分ではなく、２Ｃ〜１０Ｃ、特に５Ｃ〜１０Ｃ相当の電流密度条件下の急速充放電でも良好なサイクル特性を得ることができる正極活物質が求められている。
【課題を解決するための手段】
【００１１】
本発明の要旨は以下のとおりである。
（１）｛１００｝面及び｛１０４｝面を含む樽型形状のコバルト酸リチウム単結晶粒子であって、０．５〜３．０μｍのメジアン径Ｄ５０を有し、粒径の標準偏差が０．１０〜０．２０である、正極活物質。
（２）｛１００｝面及び｛１０４｝面を含む樽型形状のコバルト酸リチウム単結晶粒子であって、１．５〜５．０ｍ2／ｇの比表面積を有する、正極活物質。
（３）｛１００｝面及び｛１０４｝面を含む樽型形状のコバルト酸リチウム単結晶粒子であって、粉末Ｘ線回折で測定される１０４回折線の強度に対する００３回折線の強度の比率が１．５〜２．２である、正極活物質。
（４）｛１００｝面及び｛１０４｝面を含む樽型形状のコバルト酸リチウム単結晶粒子であって、
（ｉ）〜（ｉｉｉ）のうち少なくとも２つを備える正極活物質：
（ｉ）０．５〜３．０μｍのメジアン径Ｄ５０を有し、粒径の標準偏差が０．１０〜０．２０である；
（ｉｉ）１．５〜５．０ｍ2／ｇの比表面積を有する；及び
（ｉｉｉ）粉末Ｘ線回折で測定される１０４回折線の強度に対する００３回折線の強度の比率が１．５〜２．２である。
（５）大気中光電子分光装置で測定されるイオン化ポテンシャルが５．５０〜５．８０ｅＶである、上記（４）に記載の正極活物質。
（６）上記（１）〜（５）のいずれかに記載の正極活物質を含む二次電池用の正極。
（７）上記（６）に記載の正極を含む二次電池。
（８）原料として、Ｄ５０が０．３〜１．０μｍの酸化コバルト粉末と、リチウム源の粉末とを準備すること、
フラックスとして塩化ナトリウム粉末を準備すること、
前記酸化コバルト粉末、前記リチウム源の粉末、及び前記塩化ナトリウム粉末を混合して、混合物を得ること、
前記混合物を、８００〜１０００℃で熱処理し、１００〜３００℃／ｈの降温速度で５００℃以下まで冷却して、コバルト酸リチウム単結晶を含む反応物を得ること、並びに
前記反応物から前記塩化ナトリウムを溶解除去して、正極活物質であるコバルト酸リチウム単結晶を単離すること、
を含む、正極活物質の製造方法。
（９）前記リチウム源が、水酸化リチウム、炭酸リチウム、及び塩化リチウムのうちの少なくとも１種である、上記（８）に記載の正極活物質の製造方法。
（１０）前記単離したコバルト酸リチウム単結晶を、６００〜８００℃で熱処理することを含む、上記（８）または（９）に記載の正極活物質の製造方法。
【発明の効果】
【００１２】
本開示によれば、良好なサイクル特性を示す電池を得ることができる正極活物質を提供することができる。
【図面の簡単な説明】
【００１３】
【図１】図１は、従来、一般的に用いられている固相反応で得られたコバルト酸リチウムの走査型電子顕微鏡写真である。
【図２】図２は、非特許文献１に記載される樽形形状を有するコバルト酸リチウム単結晶粒子の走査型電子顕微鏡写真である。
【図３】図３は、｛００１｝面、｛１０４｝面、｛１０１｝面、及び｛１０２｝面を有する六角形の樽形形状を有するコバルト酸リチウム単結晶の模式図である。
【図４】図４は、本開示のコバルト酸リチウム単結晶粒子の走査型電子顕微鏡写真である。
【図５】図５は、コバルト源として用いられるＣｏ3Ｏ4の走査型電子顕微鏡写真である。
【図６】図６は、実施例１及び比較例１で得られた正極活物質、並びに比較例２で用いた正極活物質の粒度分布を表すグラフである。
【図７】図７は、実施例１及び比較例１で得られた正極活物質、並びに比較例２で用いた正極活物質の粉末Ｘ線回折プロファイルである。
【図８】図８は、実施例１及び２並びに比較例２で作製した電池の２Ｃレートにおけるサイクル特性を表すグラフを示す。
【図９】図９は、実施例１及び２並びに比較例１及び２で作製した電池の５Ｃレートにおけるサイクル特性を表すグラフを示す。
【図１０】図１０は、実施例１並びに比較例１及び２で作製した電池の１０Ｃレートにおけるサイクル特性を表すグラフを示す。
【図１１】図１１は、実施例１で作製した電池の充放電前の、正極表面の走査型電子顕微鏡写真である。
【図１２】図１２は、実施例１で作製した電池の１００サイクル試験後の、正極表面の走査型電子顕微鏡写真である。
【図１３】図１３は、比較例１で作製した電池の充放電前の、正極表面の走査型電子顕微鏡写真である。
【図１４】図１４は、比較例１で作製した電池の１００サイクル試験後の、正極表面の走査型電子顕微鏡写真である。
【図１５】図１５は、比較例２で作製した電池の充放電前の、正極表面の走査型電子顕微鏡写真である。
【図１６】図１６は、比較例２で作製した電池の１００サイクル試験後の、正極表面の走査型電子顕微鏡写真である。
【発明を実施するための形態】
【００１４】
（実施形態１）
本実施形態は、｛１００｝面及び｛１０４｝面を含む樽型形状のコバルト酸リチウム単結晶粒子であって、０．５〜３．０μｍのメジアン径Ｄ５０を有し、粒径の標準偏差が０．１０〜０．２０である、正極活物質を対象とする。
【００１５】
このような微細で粒度分布が小さいコバルト酸リチウム単結晶粒子を正極活物質として正極に用いた二次電池は、良好なサイクル特性を有することができ、２Ｃ〜１０Ｃ、特に５Ｃ〜１０Ｃの急速充放電でも良好なサイクル特性を有することができる。
【００１６】
好ましくは、上記のＤ５０及び粒径の標準偏差を有する正極活物質を正極に用いた二次電池は、０．５Ｃの充電及び１０Ｃの放電でサイクル試験を行ったときの容量維持率が、１サイクル目の放電容量を１００％とした時に対して１００サイクル後で７５％以上、５００サイクル後で５０％以上である。
【００１７】
本実施形態の正極活物質は、｛１００｝面及び｛１０４｝面を含む樽型形状のコバルト酸リチウム単結晶粒子である。好ましくは、本開示の正極活物質は、｛１００｝面、｛１０４｝面、｛１０１｝面、及び｛１０２｝面を備えた樽型形状のＬｉＣｏＯ2単結晶粒子である。
【００１８】
本明細書において、樽型形状とは、切頂面および切稜面を有する多面体である。多面体形状には、正多面体、平行多面体、または斜方多面体が含まれる。図３に、｛００１｝面、｛１０４｝面、｛１０１｝面、及び｛１０２｝面を有する四角形及び六角形の面で覆われた平行多面体の樽形形状を有するコバルト酸リチウム単結晶の模式図を示す。図４に、本開示のコバルト酸リチウム単結晶粒子の走査型電子顕微鏡写真を示す。
【００１９】
理論に束縛されるものではないが、｛１００｝面及び｛１０４｝面を含む樽型形状のコバルト酸リチウム単結晶粒子であって、微細で粒度分布が小さいコバルト酸リチウム単結晶粒子を正極活物質として用いることにより、リチウムイオンが非常にスムーズに且つ活物質毎に不均化することなく均一に、移動することができると考えられる。
【００２０】
コバルト酸リチウム単結晶粒子からリチウムイオンが出入りする際にコバルト酸リチウムには体積変化が起こるが、粒径が大きいと体積変化による劣化が起きやすくなり、また粒度分布が大きいと、粒径が大きなコバルト酸リチウム単結晶粒子の劣化が進み、正極全体としてリチウムイオンが移動しにくくなると考えられる。
【００２１】
これに対して、微細で粒度分布が小さいコバルト酸リチウム単結晶粒子は、体積変化による劣化が起きにくいと考えられる。そのため、本開示の正極活物質に高速でリチウムイオンを出入りさせても本開示の正極活物質は劣化しにくく、サイクル特性が向上すると考えられる。
【００２２】
本実施形態の正極活物質のメジアン径Ｄ５０は、好ましくは０．５〜２．５μｍ、より好ましくは０．５〜２．０μｍ、さらに好ましくは０．５〜１．５μｍである。メジアン径Ｄ５０は、レーザー回折式粒度分布測定装置により測定される。
【００２３】
本実施形態の正極活物質の粒径の標準偏差は、好ましくは０．１０〜０．１８、より好ましくは０．１０〜０．１６である。粒径の標準偏差も、レーザー回折式粒度分布測定装置により測定される。
【００２４】
（実施形態２）
本実施形態は、｛１００｝面及び｛１０４｝面を含む樽型形状のコバルト酸リチウム単結晶粒子であって、１．５〜５．０ｍ2／ｇの比表面積を有する、正極活物質を対象とする。
【００２５】
このような比表面積が大きいコバルト酸リチウム単結晶粒子を正極活物質として正極に用いた二次電池は、良好なサイクル特性を有することができ、２Ｃ〜１０Ｃ、特に５Ｃ〜１０Ｃの急速充放電でも良好なサイクル特性を有することができる。
【００２６】
好ましくは、上記の比表面積を有する正極活物質を正極に用いた二次電池は、０．５Ｃの充電及び１０Ｃの放電でサイクル試験を行ったときの容量維持率が、１サイクル目の放電容量を１００％とした時に対して１００サイクル後で７５％以上、５００サイクル後で５０％以上である。
【００２７】
本実施形態の正極活物質は、実施形態１と同様の｛１００｝面及び｛１０４｝面を含む樽型形状のコバルト酸リチウム単結晶粒子である。
【００２８】
理論に束縛されるものではないが、｛１００｝面及び｛１０４｝面を含む樽型形状のコバルト酸リチウム単結晶粒子であって、比表面積が大きいコバルト酸リチウム単結晶粒子を正極活物質として用いることにより、正極内でリチウムイオンが非常にスムーズに移動することができると考えられる。
【００２９】
コバルト酸リチウム単結晶粒子の比表面積が大きいことにより、コバルト酸リチウム単結晶と、電解質、導電助剤、及び／または結着剤との接触点が多くなり、異相界面でのリチウムイオンや電子などの電荷の移動経路が増加する。
【００３０】
コバルト酸リチウム単結晶粒子からリチウムイオンが出入りする際にコバルト酸リチウムには体積変化が起こるが、比表面積が大きいとコバルト酸リチウム単結晶粒子と、電解質、導電助剤、及び／または結着剤との接触点が多くなるので、体積変化によるコバルト酸リチウム単結晶の電荷移動速度や結着性の低下を抑制することができ、サイクル特性を向上することができると考えられる。
【００３１】
本実施形態の正極活物質は、好ましくは２．０〜５．０ｍ2／ｇ、より好ましくは２．５〜５．０ｍ2／ｇ、さらに好ましくは３．０〜５．０ｍ2／ｇの比表面積を有する。
【００３２】
（実施形態３）
本実施形態は、｛１００｝面及び｛１０４｝面を備えた樽型形状のコバルト酸リチウム単結晶粒子であって、粉末Ｘ線回折で測定される１０４回折線の強度に対する００３回折線の強度の比率が１．５〜２．２である、正極活物質を対象とする。
【００３３】
このような｛１０４｝面が発達したコバルト酸リチウム単結晶粒子を正極活物質として正極に用いた二次電池は、良好なサイクル特性を有することができ、２Ｃ〜１０Ｃ、特に５Ｃ〜１０Ｃの急速充放電でも良好なサイクル特性を有することができる。
【００３４】
好ましくは、上記の｛１０４｝面が発達した正極活物質を正極に用いた二次電池は、０．５Ｃの充電及び１０Ｃの放電でサイクル試験を行ったときの容量維持率が、１サイクル目の放電容量を１００％とした時に対して１００サイクル後で７５％以上、５００サイクル後で５０％以上である。
【００３５】
本実施形態の正極活物質は、実施形態１と同様の｛１００｝面及び｛１０４｝面を含む樽型形状のコバルト酸リチウム単結晶粒子である。
【００３６】
理論に束縛されるものではないが、｛１００｝面及び｛１０４｝面を備えた樽型形状のコバルト酸リチウム単結晶粒子であって、｛１０４｝面が発達したコバルト酸リチウム単結晶粒子を正極活物質として用いることにより、正極内でリチウムイオンが非常にスムーズに移動することができると考えられる。
【００３７】
リチウムイオンは、コバルト酸リチウム単結晶の樽形形状の切頂面の｛１００｝面と平行方向に容易に移動することはできるが、コバルト酸リチウム単結晶粒子と電解質との界面を｛１００｝面を介しては移動しにくい。一方で、リチウムイオンは、樽型形状の側面の｛１０４｝面を介してコバルト酸リチウム単結晶粒子と電解質との界面を容易に移動することができる。
【００３８】
そのため、１０４回折線の強度に対する００３回折線の強度が低いほど、すなわち｛００３｝面に対して｛１０４｝面が発達しているほど、｛１０４｝面を介してコバルト酸リチウム単結晶粒子と電解質との界面をリチウムイオンが移動しやすくなる。
【００３９】
コバルト酸リチウム単結晶粒子からリチウムイオンが出入りする際にコバルト酸リチウムには体積変化が起こるが、｛００１）面に対して｛１０４｝面が発達しているほど、リチウムイオンの移動経路をより多く確保できるので、リチウムイオンの出入りが特定の｛１０４｝面に集中することを緩和して、｛１０４｝面の劣化を抑制することができ、サイクル特性を向上することができると考えられる。
【００４０】
本実施形態の正極活物質は、粉末Ｘ線回折で測定される１０４回折線の強度に対する００３回折線の強度の比率が、好ましくは１．５〜２．０、より好ましくは１．５〜１．８である。
【００４１】
なお、従来、一般的に用いられている固相反応で得られるコバルト酸リチウムは、図１に示すような板状粒子形状、または不定形粒子や板状粒子が積み重なった造粒形状を有し、熱力学的に｛１００｝面を多く含む晶相から構成されるため、リチウムイオンはコバルト酸リチウム単結晶粒子と電解質との界面を移動しにくい。
【００４２】
（実施形態４）
本実施形態は、｛１００｝面及び｛１０４｝面を含む樽型形状のコバルト酸リチウム単結晶粒子であって、（ｉ）〜（ｉｉｉ）のうち少なくとも２つを備える正極活物質を対象とする：
（ｉ）０．５〜３．０μｍのメジアン径Ｄ５０を有し、粒径の標準偏差が０．１０〜０．２０である、
（ｉｉ）１．５〜５．０ｍ2／ｇの比表面積を有する、及び
（ｉｉｉ）粉末Ｘ線回折で測定される１０４回折線の強度に対する００３回折線の強度の比率が１．５〜２．２である。
【００４３】
上記（ｉ）〜（ｉｉｉ）の構成は、実施形態１〜３で説明した構成が適用される。
【００４４】
（実施形態５）
本実施形態は、実施形態４の正極活物質であって、さらにイオン化ポテンシャルが５．５０〜５．８０ｅＶ以下を有する、正極活物質を対象とする。
【００４５】
このようなイオン化ポテンシャルを有するコバルト酸リチウム単結晶粒子を正極活物質として正極に用いた二次電池は、良好なサイクル特性を有することができ、２Ｃ〜１０Ｃ、特に５Ｃ〜１０Ｃの急速充放電でも良好なサイクル特性を有することができる。
【００４６】
好ましくは、上記のイオン化ポテンシャルを有する正極活物質を正極に用いた二次電池は、０．５Ｃの充電及び１０Ｃの放電でサイクル試験を行ったときの容量維持率が、１サイクル目の放電容量を１００％とした時に対して１００サイクル後で７５％以上、５００サイクル後で５０％以上である。
【００４７】
本実施形態の正極活物質は、実施形態１と同様の｛１００｝面及び｛１０４｝面を含む樽型形状のコバルト酸リチウム単結晶粒子である。
【００４８】
イオン化ポテンシャルは、好ましくは５．７５ｅＶ以下、より好ましくは５．７０ｅＶ以下である。イオン化ポテンシャルの下限は、好ましくは５．５５ｅＶ以上である。｛１００｝面及び｛１０４｝面を備えた樽型形状のコバルト酸リチウム単結晶粒子であって、上記範囲のイオン化ポテンシャルを有するコバルト酸リチウム単結晶粒子を正極活物質として用いることにより、正極内リチウムイオンが非常にスムーズに移動することができると考えられる。
【００４９】
層状岩塩型の結晶構造の３ａサイトをコバルトイオンが占有することにより、コバルト酸リチウム単結晶粒子と電解質との界面におけるリチウムイオン拡散効率は著しく劣化する。この占有率はイオン化ポテンシャルに反映される。
【００５０】
そのため、イオン化ポテンシャルが小さいほど、界面における抵抗は小さくなり、｛１０４｝面を介してコバルト酸リチウム単結晶粒子と電解質との界面をリチウムイオンが移動しやすくなる。
【００５１】
コバルト酸リチウム単結晶粒子からリチウムイオンが出入りする際にコバルト酸リチウムには体積変化が起こるが、イオン化ポテンシャルが上記範囲にあることにより、リチウムイオンの移動経路をより多く確保できるので、サイクル特性を向上することができると考えられる。
【００５２】
なお、従来、一般的に用いられている固相反応で得られるコバルト酸リチウムは、図１に示すような板状粒子形状、または不定形粒子や板状粒子が積み重なった造粒形状を有するが、イオン化ポテンシャルは上記範囲内に入るため、リチウムイオンは電解質界面を移動しやすい。しかし、メジアン径Ｄ５０、粒径の標準偏差、比表面積、及び粉末Ｘ線回折で測定される１０４回折線の強度に対する００３回折線の強度の比率の値が上記値を満たさないため、１０Ｃの放電でサイクル試験を行ったときの容量維持率は低い。
【００５３】
（実施形態６）
本実施形態は、原料として、Ｄ５０が０．３〜１．０μｍの酸化コバルト粉末と、リチウム源の粉末とを準備すること、
フラックスとして塩化ナトリウム粉末を準備すること、
前記酸化コバルト、前記リチウム源の粉末、及び前記塩化ナトリウム粉末を混合して、混合物を得ること、
前記混合物を、８００〜１０００℃で熱処理し、１００〜３００℃／ｈの降温速度で５００℃以下まで冷却して、コバルト酸リチウムを含む反応物を得ること、並びに
前記反応物から前記塩化ナトリウムを溶解除去して、正極活物質であるコバルト酸リチウムを単離すること、
を含む、正極活物質の製造方法を対象とする。
【００５４】
本実施形態の方法によれば、フラックス法を用いてコバルト酸リチウム単結晶を成長させるため、｛１００｝面及び｛１０４｝面を含む樽型形状のコバルト酸リチウム単結晶粒子であって、０．５〜３．０μｍのメジアン径Ｄ５０を有し、粒径の標準偏差が０．１０〜０．２０である正極活物質、１．５〜５．０ｍ2／ｇの比表面積を有する正極活物質、粉末Ｘ線回折で測定される１０４回折線の強度に対する００３回折線の強度の比率が１．５〜２．２である正極活物質、またはそれらの組み合わせの正極活物質を得ることができる。
【００５５】
本実施形態の方法においては、コバルト源として、酸化コバルト粉末を準備する。図５にコバルト源として用いられるＣｏ3Ｏ4の走査型電子顕微鏡写真を示す。酸化コバルト粉末は、０．３〜１．０μｍ、好ましくは０．３〜０．６μｍのメジアン径Ｄ５０を有する。
【００５６】
原料の酸化コバルト粉末が上記範囲の粒径を有することにより、サイクル特性に優れた二次電池用の正極を得ることできる。理論に限定されるものではないが、原料の酸化コバルトが上記範囲の微細な粒径を有することにより、粒径が微細で且つ粒度分布が小さいコバルト酸リチウム単結晶粒子、比表面積が大きいコバルト酸リチウム単結晶粒子、｛１０４｝面が発達したコバルト酸リチウム単結晶粒子、またはそれらの組み合わせのコバルト酸リチウム単結晶粒子を得ることができる、と考えられる。そして、このようなコバルト酸リチウム単結晶粒子を正極活物質として用いると、二次電池のサイクル特性を向上することができる。
【００５７】
酸化コバルト粉末は、好ましくは、粒径の標準偏差が０．１〜０．３である。原料として用いる酸化コバルト粉末の粒径の標準偏差が上記範囲にあることによって、得られるコバルト酸リチウム単結晶粒子の粒度をより揃えることができる。そのため、コバルト酸リチウム単結晶粒子へのリチウムイオンの出入りにともなう体積変化による劣化をより抑制することができる。
【００５８】
酸化コバルト粉末は、好ましくは純度が９９％以上である。原料として用いる酸化コバルト粉末の純度が高いほど、得られるコバルト酸リチウム単結晶中の欠陥が少なくなり、コバルト酸リチウム単結晶粒子へのリチウムイオンの出入りにともなう体積変化による劣化をより抑制することができる。
【００５９】
リチウム源は、好ましくは、水酸化リチウム、炭酸リチウム、及び塩化リチウムのうち少なくとも一種であり、より好ましくは水酸化リチウムである。水酸化リチウム、炭酸リチウム、及び塩化リチウムは比較的低融点であり、溶融状態で化学反応を起こすことができることから、化学組成や分散性が均一なコバルト酸リチウム合成に有利であり、水酸化リチウムは、この中で最小の融点を有し、その効果が顕著である。
【００６０】
フラックスとして塩化ナトリウム粉末を準備する。塩化ナトリウムは高温で粘度が低いため、塩化ナトリウム融液中での溶質イオンの移動が容易であり、フラックスとして好適である。また、塩化ナトリウムは安価である。さらには、塩化ナトリウムは無害であるため、取り扱いが容易である。
【００６１】
酸化コバルト粉末、リチウム源の粉末、及び塩化ナトリウム粉末を混合して、混合物を得る。好ましくは、酸化コバルト粉末、リチウム源の粉末、及び塩化ナトリウム粉末を、Ｌｉ／Ｃｏ原子比が好ましくは１．０５〜１．２５となるように、且つ目的物のコバルト酸リチウムの塩化ナトリウムに対する溶質濃度が好ましくは５〜１０ｍｏｌ％となるように、秤量し、次いで乾式混合して、混合物を得る。
【００６２】
得られた混合物を、大気中で、８００〜１０００℃、好ましくは８５０〜９５０℃、より好ましくは９００〜９２５℃で熱処理する。上記温度範囲で熱処理し、次いで１００〜３００℃／ｈ、好ましくは１２０〜２５０℃／ｈ、より好ましくは１８０〜２２０℃／ｈの降温速度で５００℃以下まで冷却して、コバルト酸リチウム単結晶を含む反応物を得る。上記降温速度で５００℃以下まで冷却した後は、室温まで放冷してもよい。
【００６３】
上記温度範囲で熱処理を行い、さらに上記範囲の降温速度で５００℃以下まで冷却することにより、塩化ナトリウムのフラックス中で酸化コバルトとリチウム源とを反応させ、コバルト酸リチウム単結晶を成長させることができる。
【００６４】
上記熱処理温度までの昇温速度は特に限定されないが、例えば１００〜２０００℃／ｈの昇温速度で加熱することができる。
【００６５】
上記熱処理温度での保持時間は、好ましくは１〜１０時間である。
【００６６】
得られた反応物から塩化ナトリウムを溶解除去して、コバルト酸リチウム単結晶を単離する。塩化ナトリウムを溶解除去するためには、塩化ナトリウムが溶けやすい液中に、得られた反応物を浸漬すればよい。
【００６７】
好ましくは、得られた反応物を水中に浸漬し、塩化ナトリウムを溶解除去して、コバルト酸リチウム単結晶を単離する。より好ましくは、得られた反応物を５０〜１００℃の温水中に浸漬し、塩化ナトリウムを溶解除去して、コバルト酸リチウム単結晶を単離する。塩化ナトリウムは水に溶けやすく、上記温度範囲の温水にはさらに溶けやすいため、コバルト酸リチウム単結晶の単離を短時間で行うことができる。
【００６８】
好ましくは、単離したコバルト酸リチウム単結晶粒子をさらに、５０〜１００℃で加熱乾燥する。加熱乾燥雰囲気は、空気中、不活性ガス中、減圧下、または真空中であることができ、好ましくは減圧下または真空中である。加熱乾燥時間は、好ましくは１〜５時間である。
【００６９】
単離したコバルト酸リチウム単結晶粒子、または単離して加熱乾燥したコバルト酸リチウム単結晶粒子をさらに熱処理（アニール）してもよい。熱処理温度は、好ましくは６００〜８００℃である。前記熱処理温度での保持時間は、好ましくは３〜５時間である。熱処理雰囲気は、酸素分圧が好ましくは８０％以上、より好ましくは９０％以上、さらに好ましくは実質的に１００％である。
【００７０】
単離したコバルト酸リチウム単結晶粒子をさらに熱処理することによって、特に２Ｃ〜５Ｃのレート範囲のサイクル特性をより向上することができる。
【００７１】
（二次電池の構成）
本開示の正極活物質を正極に用いて作製される二次電池は特に限定されず、例えば非水電解液系電池、全固体電池等の従来知られた二次電池であることができる。
【００７２】
二次電池に含まれる正極及び負極の構成は、一般的な二次電池と同じであることができる。
【００７３】
負極に含まれる負極活物質材料として、二次電池に従来用いられている材料を用いることができ、例えば、金属リチウム、グラファイト及びハードカーボン等の炭素材料、リチウムコバルト窒化物（ＬｉＣｏＮ）、リチウムシリコン酸化物（ＬｉxＳｉyＯz）、またはチタン酸リチウム（ＬｉxＴｉＯy）を用いることができる。
【００７４】
正極及び負極は導電助剤を含んでもよい。導電助剤としては、二次電池に従来用いられている材料を用いることができ、例えば、黒鉛、カーボンブラック、アセチレンブラック等を用いることができる。
【００７５】
正極及び負極はバインダーを含んでもよい。バインダーとしては、二次電池に従来用いられている材料を用いることができ、例えば、ポリフッ化ビニリデン（ＰＦＤＦ）等を用いることができる。
【００７６】
電解質は、非水系液体電解質、固体電解質、ポリマー電解質、ゲル電解質、またはそれらの組み合わせを含むことができる。
【００７７】
非水系液体電解質としては、正極及び負極との間でリチウムイオン等のイオンを交換することができる液体を用いることができ、非プロトン性有機溶媒、イオン液体、またはそれらの組み合わせであることができる。
【００７８】
有機溶媒としては、プロピレンカーボネート、エチレンカーボネート、ジエチルカーボネート、ジメチルカーボネート、エチルメチルカーボネート、１，２−ジメトキシエタン、１，２−ジエトキシエタン、アセトニトリル、プロピオニトリル、テトラヒドロフラン、２−メチルテトラヒドロフラン、ジオキサン、１，３−ジオキソラン、ニトロメタン、Ｎ，Ｎ−ジメチルホルムアミド、ジメチルスルホキシド、スルホラン、γ−ブチロラクトン、グライム類等が挙げられる。イオン液体としては、副反応を抑制することができる酸素ラジカル耐性の高いものが好ましく、例えばＮ−メチル−Ｎ−プロピルピペリジニウムビス（トリフルオロメタンスルホニル）アミド（ＰＰ１３ＴＦＳＡ）等が挙げられる。また、電解液として、上述のイオン液体と有機溶媒を組み合わせて用いることもできる。
【００７９】
電解液には支持塩を溶解させてもよい。支持塩としては、リチウムイオンと、次に挙げるアニオン：
Ｃｌ-、Ｂｒ-、Ｉ-などのハロゲン化物アニオン；ＢＦ4-、Ｂ（ＣＮ）4-、Ｂ（Ｃ2Ｏ4）2-等のホウ素化物アニオン；（ＣＮ）2Ｎ-、［Ｎ（ＣＦ3）2］-、［Ｎ（ＳＯ2ＣＦ3）2］-等のアミドアニオン又はイミドアニオン；ＲＳＯ3-（以下、Ｒは脂肪族炭化水素基又は芳香族炭化水素基を指す）、ＲＳＯ4-、ＲfＳＯ3-（以下、Ｒfは含フッ素ハロゲン化炭化水素基を指す）、ＲfＳＯ4-等のスルフェートアニオン又はスルフォネートアニオン；Ｒf2Ｐ（Ｏ）Ｏ-、ＰＦ6-、Ｒf3ＰＦ3-等のリン酸アニオン；ＳｂＦ6等のアンチモンアニオン；またはラクテート、硝酸イオン、トリフルオロアセテート等のアニオン
とからなる塩を用いることができ、
例えばＬｉＰＦ6、ＬｉＢＦ4、リチウムビス（トリフルオロメタンスルホニル）アミド（ＬｉＮ（ＣＦ3ＳＯ2）2、以下、ＬｉＴＦＳＡという）、ＬｉＣＦ3ＳＯ3、ＬｉＣ4Ｆ9ＳＯ3、ＬｉＣ（ＣＦ3ＳＯ2）3及びＬｉＣｌＯ4等が挙げられ、ＬｉＴＦＳＡが好ましく用いられる。このような支持塩を２種以上組み合わせて用いてもよい。また、電解液に対する支持塩の添加量は特に限定されないが、０．１〜１ｍｏｌ／ｋｇ程度とすることが好ましい。
【００８０】
固体電解質の材料としては、全固体電池の固体電解質として利用可能な材料を用いることができる。例えば、Ｌｉ2Ｓ−ＳｉＳ2、ＬｉＩ−Ｌｉ2Ｓ−ＳｉＳ2、ＬｉＩ−Ｌｉ2Ｓ−Ｐ2Ｓ5、ＬｉＩ−Ｌｉ2Ｓ−Ｂ2Ｓ3、Ｌｉ3ＰＯ4−Ｌｉ2Ｓ−Ｓｉ2Ｓ、Ｌｉ3ＰＯ4−Ｌｉ2Ｓ−ＳｉＳ2、ＬｉＰＯ4−Ｌｉ2Ｓ−ＳｉＳ、ＬｉＩ−Ｌｉ2Ｓ−Ｐ2Ｏ5、ＬｉＩ−Ｌｉ3ＰＯ4−Ｐ2Ｓ5、若しくはＬｉ2Ｓ−Ｐ2Ｓ5等の硫化物系非晶質固体電解質、Ｌｉ2Ｏ−Ｂ2Ｏ3−Ｐ2Ｏ5、Ｌｉ2Ｏ−ＳｉＯ2、Ｌｉ2Ｏ−Ｂ2Ｏ3、若しくはＬｉ2Ｏ−Ｂ2Ｏ3−ＺｎＯ等の酸化物系非晶質固体電解質、Ｌｉ1.3Ａｌ0.3Ｔｉ0.7（ＰＯ4）3、Ｌｉ1+x+yＡxＴｉ2-xＳｉyＰ3-yＯ12（Ａは、ＡｌまたはＧａ、０≦ｘ≦０．４、０＜ｙ≦０．６）、［（Ｂ1/2Ｌｉ1/2）1-zＣz］ＴｉＯ3（Ｂは、Ｌａ、Ｐｒ、Ｎｄ、またはＳｍ、ＣはＳｒまたはＢａ、０≦ｚ≦０．５）、Ｌｉ5Ｌａ3Ｔａ2Ｏ12、Ｌｉ7Ｌａ3Ｚｒ2Ｏ12、Ｌｉ6ＢａＬａ2Ｔａ2Ｏ12、若しくはＬｉ3.6Ｓｉ0.6Ｐ0.4Ｏ4等の結晶質酸化物、Ｌｉ3ＰＯ(4-3/2w)Ｎw（ｗ＜１）等の結晶質酸窒化物、またはＬｉＩ、ＬｉＩ−Ａｌ2Ｏ3、Ｌｉ3Ｎ、若しくはＬｉ3Ｎ−ＬｉＩ−ＬｉＯＨ等を用いることができる。
【００８１】
正極及び負極はそれぞれ固体電解質を含んでもよい。正極及び負極に固体電解質を含有させる場合、電極活物質と固体電解質との混合比率は、特に限定されないが、好ましくは電極活物質：固体電解質の体積比率が４０：６０〜９０：１０である。
【００８２】
ポリマー電解質は、イオン液体と共に用いることができ、リチウム塩及びポリマーを含有するものであってもよい。リチウム塩としては、従来、一般的に用いられるリチウム塩であれば特に限定されるものではなく、例えば、上述した支持塩として用いられるリチウム塩等を挙げることができる。
【００８３】
ゲル電解質は、例えばイオン液体と共に用いることができ、リチウム塩とポリマーと非水溶媒とを含有するものであることができる。リチウム塩としては、上述したリチウム塩を用いることができる。非水溶媒としては、上記リチウム塩を溶解できるものであれば特に限定されるものではなく、例えば上述した有機溶媒を用いることができる。これらの非水溶媒は、一種のみを用いてもよく、二種以上を混合して用いても良い。ポリマーとしては、ゲル化が可能なものであれば特に限定されるものではなく、例えば、ポリエチレンオキシド、ポリプロプレンオキシド、ポリアクリルニトリル、ポリビニリデンフロライド（ＰＶＤＦ）、ポリウレタン、ポリアクリレート、セルロース等が挙げられる。
【００８４】
二次電池において、正極と負極との間にはセパレータを備えていてもよい。セパレータとしては、特に限定されないが、例えば、ポリプロピレン製不織布、ポリフェニレンスルフィド製不織布等の高分子不織布、ポリエチレン、ポリプロピレン等のオレフィン系樹脂等の微多孔フィルム、またはこれらの組み合わせを用いることができる。液体電解液等の電解質をセパレータに含浸させて電解質層を形成してもよい。
【００８５】
正極集電体の材料としては、導電性を有し正極集電体としての機能を有するものであれば特に限定されるものではない。正極集電体としては、例えばステンレス、アルミニウム、銅、ニッケル、鉄、チタン、およびカーボン等を挙げることができ、ステンレス及びアルミニウムが好ましい。さらに、正極集電体の形状としては、例えば、箔状、板状、メッシュ状等を挙げることができ、中でも箔状が好ましい。
【００８６】
負極集電体の材料としては、導電性を有し負極集電体としての機能を有するものであれば特に限定されるものではない。例えばステンレス、銅、ニッケル、およびカーボン等を挙げることができ、ステンレス及び銅が好ましい。さらに、負極集電体の形状としては、例えば、箔状、板状、メッシュ状等を挙げることができ、中でも箔状が好ましい。
【００８７】
正極集電体及び負極集電体の厚みは、それぞれ、特に限定されるものではなく、例えば１０〜５００μｍ程度の厚みの金属箔を用いることができる。
【００８８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００８９】
本開示の正極活物質を用いて、当技術分野で公知の方法により二次電池を作製することができる。
【実施例】
【００９０】
（実施例１）
フラックス法を用いて以下の手順で正極活物質粒子を作製した。【００９１】
原料としてＣｏ3Ｏ4粉末（株式会社三徳製）及びＬｉＯＨ・２Ｈ2Ｏ粉末を用い、フラックスとしてＮａＣｌ粉末を用いた。Ｃｏ3Ｏ4粉末は、結晶サイズ及びＤ５０が共に０．５μｍの一次粒子であった。Ｃｏ3Ｏ4粉末は、粒径の標準偏差が０．２１５であった。結晶サイズは走査型電子顕微鏡により測定した。Ｄ５０はレーザー回折式粒度分布測定装置（島津製作所製、SALD-7100）により測定した。
【００９２】
Ｌｉ／Ｃｏ原子比が１．２５、ＮａＣｌに対するＬｉＣｏＯ2の溶質濃度が５ｍｏｌ％となるように、Ｃｏ3Ｏ4、ＬｉＯＨ・２Ｈ2Ｏ、及びＮａＣｌを秤量した。原料とフラックスを同時に乾式混合したのちに、アルミナ製るつぼに入れた。【００９３】
るつぼ上部にアルミナ製角板を乗せて蓋をして、これを電気炉で加熱処理した。加熱処理は、昇温速度９００℃／ｈで９００℃に加熱して、５時間保持することによって行った。【００９４】
５時間保持した後、降温速度２００℃／ｈで５００℃に冷却し、その後室温まで放冷して、ＬｉＣｏＯ2単結晶粒子を含む反応物を得た。【００９５】
得られた反応物を８０℃、１Ｌの温水中に浸漬し、超音波処理を行った後、１日間静置した後に上澄みを除いた。この操作を３回繰り返した後に、残留粉末を吸引ろ過してＬｉＣｏＯ2単結晶粒子を単離した。【００９６】
単離したＬｉＣｏＯ2単結晶粒子を、真空中で、６０℃、２時間、加熱乾燥した。次いで、乾露点が−８０℃以下、酸素値が５ｐｐｍ以下に管理されたグローブボックス中で保管した。【００９７】
得られたＬｉＣｏＯ2単結晶粒子の粉末について、粉末Ｘ線回折で測定される１０４回折線の強度に対する００３回折線の強度の比率を、粉末Ｘ線回折測定装置（リガク製、MiniFlexII）により測定した。【００９８】
ＬｉＣｏＯ2単結晶粒子のＤ５０及び標準偏差を、レーザー回折式粒度分布測定装置（島津製作所製、SALD-7100）を用いて測定した。ＬｉＣｏＯ2単結晶粒子を３分間粉砕し、粒度分布測定装置の測定セルに導入して、１０分間、循環させた後にＤ５０及び標準偏差を測定した。【００９９】
ＬｉＣｏＯ2単結晶粒子の比表面積を、ガス吸着測定装置（マイクロトラック・ベル
製、BELSORP-mini）により測定した。真空中２５０℃で２時間脱気して、窒素吸着特性を調べた。得られた吸着等温線をＢＥＴプロットしてＬｉＣｏＯ2単結晶粒子の比表面積を得た。【０１００】
得られたＬｉＣｏＯ２単結晶粒子のイオン化ポテンシャルを光電子分光装置（理研計器株式会社製、ＡＣ−３）により測定した。単離したＬｉＣｏＯ２単結晶粒子の粉末試料を用い、４．２〜７．０ｅＶのエネルギー範囲で調べた。ＬｉＣｏＯ２単結晶粒子のサンプルを、測定直前までアルゴン雰囲気で保管し、測定中のみ大気暴露した。測定時間は５分以内だった。【０１０１】
得られた結果について、エネルギーを横軸、規格化光電子収率の１／２乗を縦軸にプロットした。低エネルギー領域（概ね４．２〜５．５ｅＶ）及び高エネルギー領域（概ね６．０〜７．０ｅＶ）のプロットについて、それぞれ最小二乗法で近似直線を引き、その交点の横軸をイオン化ポテンシャルとして見積もった。【０１０２】
ＬｉＣｏＯ2正極を、還気露点が−４０℃以下に制御された雰囲気中で、以下の方法で作製した。９０質量％のＬｉＣｏＯ2単結晶粒子、５質量％のアセチレンブラック、及び５質量％のポリフッ化ビニリデンを、攪拌機で乾式混合した。これに１２０μｌのＮ−メチルピロリドンを加えて撹拌、脱泡して、混合スラリーを得た。【０１０３】
スキージを用いて、アルミ箔上に、得られた混合スラリーを７０μｍの厚さに塗布した。次いで、１００℃のホットプレート上で１５分間加熱して乾燥膜を得た。乾燥膜を、直径１４ｍｍの円盤状に切り出したのち、上下にガラスプレートを固定した。１２０℃のホットプレート上に置き、真空引きして１０時間熱処理した。次いで、プレス機を用いて５０ｋＮで加圧して、ＬｉＣｏＯ2正極を得た。【０１０４】
露点が−８０℃以下、酸素値が５ｐｐｍ以下に管理されたグローブボックス中で、評価用電池セルを、以下の方法で組み立てた。２０３２型コインセル内に、得られたＬｉＣｏＯ2正極、ポリプロピレン製膜、金属リチウム箔、ステンレス製板、及びステンレス製スプリングを順に積み重ねた。さらに、セル内に１ＭのＬｉＰＦ6溶液（溶媒は、炭酸エチル：炭酸ジメチル＝３：７ｖｏｌ％の混合物）を２１０μＬ加えた。セルにガスケットをはめ込み、かしめ器で加圧した。【０１０５】
電池のサイクル試験は以下の条件で行った。電圧範囲を２．４〜４．２Ｖとし、充電過程は０．５Ｃ、放電過程は１０Ｃで充放電を行った。なお、１ＣレートはＬｉＣｏＯ2の理論容量値を１３７ｍＡ・ｇ-1として算出した。充電過程は、定電流・定電圧条件（電流下限０．０３ｍＡ）とし、放電過程は定電流条件とした。充放電切り替え時に３０分の休止期間を入れた。【０１０６】
（実施例２）
実施例１と同じ方法で作製し、単離したＬｉＣｏＯ2単結晶粒子を、真空中で、６０℃、２時間、加熱乾燥した後、単離したコバルト酸リチウム単結晶粒子を酸素分圧１００％の雰囲気下で、７００℃で３時間、熱処理し、３００℃／ｈで５００℃に冷却し、その後室温まで放冷した。【０１０７】
（比較例１）
Ｃｏ3Ｏ4として、５０ｎｍ程度の結晶を有し、メジアン径Ｄ５０が４μｍの二次粒子を用いたこと以外は、実施例１と同じ方法で、正極を作製し、電池の評価を行った。【０１０８】
（比較例２）
固相反応で得られた板状コバルト酸リチウムを正極活物質として用いて電池を作製したこと以外は、実施例１と同じ方法で、サイクル特性の評価を行った。【０１０９】
図６に、実施例１及び比較例１で得られた正極活物質、並びに比較例２で用いた正極活物質の粒度分布を表すグラフを示す。【０１１０】
図７に、実施例１及び比較例１で得られた正極活物質、並びに比較例２で用いた正極活物質の粉末Ｘ線回折プロファイルを示す。【０１１１】
図８に、実施例１及び２並びに比較例２で作製した電池の２Ｃレートにおけるサイクル特性を表すグラフを示す。図９に、実施例１及び２並びに比較例１及び２で作製した電池の５Ｃレートにおけるサイクル特性を表すグラフを示す。図１０に、実施例１並びに比較例１及び２で作製した電池の１０Ｃレートにおけるサイクル特性を表すグラフを示す。【０１１２】
図１１及び１２に、実施例１で作製した電池の充放電前及び１００サイクル試験後の、正極表面の走査型電子顕微鏡写真を示す。サイクル試験前後で変化は見られなかった。【０１１３】
図１３及び１４に、比較例１で作製した電池の充放電前及び１００サイクル試験後の、正極表面の走査型電子顕微鏡写真を示す。サイクル試験後に、コバルト酸リチウム単結晶粒子間にひび割れがみられた。【０１１４】
図１５及び１６に、比較例２で作製した電池の充放電前及び１００サイクル試験後の、正極表面の走査型電子顕微鏡写真を示す。サイクル試験後に、コバルト酸リチウム単結晶粒子内にへき開が発生していた。【０１１５】
表１に、実施例１及び比較例１で得られた正極活物質、並びに比較例２で用いた正極活物質のＤ５０、粒径の標準偏差、ＢＥＴ比表面積、粉末Ｘ線回折（ＸＲＤ）による００３回折線／１０４回折線の強度比率、及びイオン化ポテンシャルを示す。【０１１６】
【表１】
0006903360.tif 000002
【図１】
0006903360.tif 000003
【図２】
0006903360.tif 000004
【図３】
0006903360.tif 000005
【図４】
0006903360.tif 000006
【図５】
0006903360.tif 000007
【図６】
0006903360.tif 000008
【図７】
0006903360.tif 000009
【図８】
0006903360.tif 000010
【図９】
0006903360.tif 000011
【図１０】
0006903360.tif 000012
【図１１】
0006903360.tif 000013
【図１２】
0006903360.tif 000014
【図１３】
0006903360.tif 000015
【図１４】
0006903360.tif 000016
【図１５】
0006903360.tif 000017
【図１６】
0006903360.tif 000018